합금 C , D 및 E 는 , 합금 2 와 화학 조성 이 거의 동등 하 고 , 열간 단조 에 의해서 동일 한 최종 형상 으로 한 것 이 다 . 합금 C 는 열처리 온도 가 본 발명 의 규정 범위 보다 낮 기 때문 에 , ( Al + Ti + Nb ) PB / ( Al + Ti + Nb ) PS 의 값 과 , 외면 부 의 결정 입 도 번호 가 본 발명 에서 규정 하 는 범위 외 로 되 어 있 고 , 합금 2 에 비해 크리프 파단 강도 가 현저 하 게 낮 은 결과 가 되 었 다 . 합금 D 는 열처리 온도 가 본 발명 의 규정 범위 보다 높 기 때문 에 , 외면 부 의 결정 입 도 번호 와 , YSS / YSB 및 TSS / TSB 의 값 이 본 발명 의 규정 범위 외 로 되 어 있 고 , 합금 2 에 비해 크리프 파단 강도 가 현저 하 게 낮 은 결과 가 되 었 다 . 또 , 합금 E 는 최종 열처리 시 의 냉각 방법 이 수랭 이 아니 라 공랭 이 며 , 냉각 속도 가 현저 하 게 늦 었 던 것 에 기인 하 여 , ( Al + Ti + Nb ) PB / ( Al + Ti + Nb ) PS 의 값 이 본 발명 의 규정 범위 외 가 되 어 , 그 결과 , 합금 3 에 비해 크리프 파단 강도 가 현저 하 게 낮 아 졌 다 .